(57)【特許請求の範囲】
【請求項１】
樹脂成分が、ポリ乳酸４０〜９５質量％と、ポリ乳酸およびジオール・ジカルボン酸の共重合体６０〜５質量％とからなるポリ乳酸系樹脂層の両面に、ポリオレフィン系樹脂層を積層してなる積層樹脂フィルムであって、前記ポリ乳酸系樹脂層と両面に積層されてなるポリオレフィン系樹脂層が、多層押出機を用いて押し出されて積層されてなることを特徴とする積層樹脂フィルム。
【請求項２】
前記ポリ乳酸およびジオール・ジカルボン酸の共重合体が、ポリ乳酸およびプロピレングリコール・コハク酸の共重合体であることを特徴とする請求項１に記載の積層樹脂フィルム。
【請求項３】
前記ポリ乳酸系樹脂層が、前記樹脂成分１００質量部に対して、さらにグリセリンジアセトモノエステル０．２〜１０質量部を含有してなることを特徴とする請求項１または２に記載の積層樹脂フィルム。
【請求項４】
前記ポリオレフィン系樹脂層の樹脂成分が、低密度ポリエチレン系樹脂またはポリプロピレン系樹脂からなることを特徴とする請求項１に記載の積層樹脂フィルム。
【請求項５】
前記ポリオレフィン系樹脂層が、使用時に剥して使用する保護フィルムであることを特徴とする請求項１〜４のいずれかに記載の積層樹脂フィルム。
【請求項６】
請求項１〜５のいずれかに記載の積層樹脂フィルムを製造する方法であって、樹脂成分がポリ乳酸４０〜９５質量％とポリ乳酸およびジオール・ジカルボン酸の共重合体６０〜５質量％とからなる乳酸系樹脂およびポリオレフィン系樹脂を多層押出機から押し出し、前記ポリ乳酸系樹脂層の両面に前記ポリオレフィン系樹脂層を積層する工程を有することを特徴とする前記製造方法。
【発明の詳細な説明】
【技術分野】
【０００１】
本発明は積層樹脂フィルムおよびその製造方法に関するものであり、詳しくは、プレートアウトによるロール汚染、ダイスのメヤニ、ダイスからのミスト（発煙）がなく、製膜性（耳のトリミング性）が良好で、外観性（フィッシュアイ、ブツ）、耐衝撃性、透明性（ヘーズ）に優れた積層樹脂フィルムおよびその製造方法に関するものである。
【背景技術】
【０００２】
一般に、レジ袋、ゴミ袋、包装袋、土嚢袋、農業用マルチフィルムは、ポリ塩化ビニル、ポリエチレンやポリプロピレン等汎用樹脂から製造される。これらの汎用樹脂のフィルムは、安価で強度があり、長持ちする特徴がある一方、自然環境下で殆ど分解されないために、使用後の埋設処理した場合は半永久的に残留したり、投棄された場合は環境問題を引き起こす等の問題を抱えている。
これに対して、熱可塑性樹脂で生分解性を有する樹脂として、ポリ乳酸等のポリヒドロキシカルボン酸、及び脂肪族多価アルコールと脂肪族多価カルボン酸から誘導される脂肪族ポリエステル等が開発されている。これらのポリマーは、動物の体内で数ヶ月から１年以内に１００％生分解し、または、土壌や海水中に置かれた場合、湿った環境下では数週間で分解し始め、約１年〜数年で消滅する。さらに、分解生成物は、人体に無害な乳酸と二酸化炭素と水になる特性を有している。
特にポリ乳酸は、近年、原料のＬ−乳酸が発酵法により大量かつ安価に製造されるようになってきたことや、堆肥（コンポスト）の中での分解速度が速く、カビに対する抵抗性、食品に対する耐着臭性や耐着色性等、優れた特徴を有することにより、その利用分野の拡大が期待されている。しかしながらポリ乳酸は剛性が高いために、フィルムや包装材料等の柔軟性が要求される用途には適切な樹脂とは言い難い。
【０００３】
そこで、ポリ乳酸を軟質化する技術として、例えば、乳酸樹脂（Ａ）と、乳酸系樹脂及びジオール・ジカルボン酸の共重合体（Ｂ）とを含み、成分（Ａ）及び成分（Ｂ）に占める成分（Ａ）の割合が１０〜４０質量％であり、成分（Ｂ）の割合が９０〜６０質量％である乳酸系樹脂組成物を用いてなる乳酸系軟質フィルムであって、当該乳酸系樹脂組成物は、示差走査熱量測定において加熱速度１０℃／分で測定されるガラス転移温度が単一となり、そのガラス転移温度が、成分（Ａ）のガラス転移温度と成分（Ｂ）のガラス転移温度との間にある乳酸系樹脂組成物であることを特徴とする乳酸系軟質フィルムが開示されている（例えば、特許文献１参照）。
しかし、上記構成の乳酸系軟質フィルムは、Ｔダイ押出機を用いて押出し製膜した場合、プレートアウトによるロール汚染、ダイスのメヤニ、ダイスからのミスト（発煙）等の問題がある。また、耳のトリミング性が悪く、製膜性に劣るという問題がある。さらに、フィッシュアイ、ブツによる外観性、透明性（ヘーズ）が十分満足するものではなく、改善の余地があった。
【特許文献１】特開２００５−３３６４６８号公報
【発明の開示】
【発明が解決しようとする課題】
【０００４】
したがって本発明の目的は、プレートアウトによるロール汚染、ダイスのメヤニ、ダイスからのミスト（発煙）がなく、製膜性（耳のトリミング性）が良好で、外観性（フィッシュアイ、ブツ）、耐衝撃性、透明性（ヘーズ）に優れた積層樹脂フィルムおよびその製造方法を提供することにある。
【課題を解決するための手段】
【０００５】
請求項１に記載の発明は、樹脂成分が、ポリ乳酸４０〜９５質量％と、ポリ乳酸およびジオール・ジカルボン酸の共重合体６０〜５質量％とからなるポリ乳酸系樹脂層の両面に、ポリオレフィン系樹脂層を積層してなる積層樹脂フィルムであって、前記ポリ乳酸系樹脂層と両面に積層されてなるポリオレフィン系樹脂層が、多層押出機を用いて押し出されて積層されてなることを特徴とする積層樹脂フィルムである。
請求項２に記載の発明は、前記ポリ乳酸およびジオール・ジカルボン酸の共重合体が、ポリ乳酸およびプロピレングリコール・コハク酸の共重合体であることを特徴とする請求項１に記載の積層樹脂フィルムである。
請求項３に記載の発明は、前記ポリ乳酸系樹脂層が、前記樹脂成分１００質量部に対して、さらにグリセリンジアセトモノエステル０．２〜１０質量部を含有してなることを特徴とする請求項１または２に記載の積層樹脂フィルムである。
請求項４に記載の発明は、前記ポリオレフィン系樹脂層の樹脂成分が、低密度ポリエチレン系樹脂またはポリプロピレン系樹脂からなることを特徴とする請求項１に記載の積層樹脂フィルムである。
請求項５に記載の発明は、前記ポリオレフィン系樹脂層が、使用時に剥して使用する保護フィルムであることを特徴とする請求項１〜４のいずれかに記載の積層樹脂フィルムである。
請求項６に記載の発明は、請求項１〜５のいずれかに記載の積層樹脂フィルムを製造する方法であって、樹脂成分がポリ乳酸４０〜９５質量％とポリ乳酸およびジオール・ジカルボン酸の共重合体６０〜５質量％とからなる乳酸系樹脂およびポリオレフィン系樹脂を多層押出機から押し出し、前記ポリ乳酸系樹脂層の両面に前記ポリオレフィン系樹脂層を積層する工程を有することを特徴とする前記製造方法である。
【発明の効果】
【０００６】
特許文献１に記載の乳酸系軟質フィルムを、一般的な製膜方法、例えばＴダイ押出機を用いて単層押出しにより製膜した場合、プレートアウトによるロール汚染、ダイスのメヤニ、ダイスからのミスト発生、また製膜性および外観性が悪化するという問題があった。これに対し本発明では、乳酸系樹脂およびポリオレフィン系樹脂を多層押出機から押し出し、ポリ乳酸系樹脂層の両面にポリオレフィン系樹脂層を積層することにより、乳酸系樹脂層がポリオレフィン系樹脂層に挟み込まれ、ロールやダイスの吐出口端部に直接接触することがなく、ロール汚染、メヤニの問題が解決される。またポリオレフィン系樹脂層によってポリ乳酸系樹脂層からのミストがブロックされ、ミスト発生の問題も解消する。また、従来技術において単層のポリ乳酸系樹脂層の耳部をトリミングしようとすると、ポリ乳酸系樹脂層の剛性が高いがために、トリミングされた耳部に割れや破断が生じ、連続的なトリミングが不可能であり、連続生産に悪影響を及ぼしていた。これに対し本発明では、剛性の高いポリ乳酸系樹脂層が、柔軟性の高いポリオレフィン系樹脂層に挟み込まれているため、該ポリオレフィン系樹脂層が緩衝材としての役割を果たし、トリミングされた耳部に割れや破断が生じない。これにより、製膜性、ひいては生産性を高めることができる。また、本発明の好適な形態である、ポリ乳酸系樹脂層の樹脂成分がポリ乳酸とポリ乳酸およびジオール・ジカルボン酸の共重合体とからなり、該共重合体の分散剤としてグリセリンジアセトモノエステルを使用する形態では、得られる積層樹脂フィルムの耐衝撃性を高めるとともに、外観性も向上する。
【発明を実施するための最良の形態】
【０００７】
以下、本発明をさらに詳しく説明する。
【０００８】
（ポリ乳酸系樹脂層）
ポリ乳酸系樹脂層の樹脂成分に用いられるポリ乳酸としては、構造単位がＬ−乳酸であるポリ（Ｌ−乳酸）、構造単位がＤ−乳酸であるポリ（Ｄ−乳酸）、構造単位がＬ−乳酸及びＤ−乳酸であるポリ（ＤＬ−乳酸）、或いはこれらの混合体を用いることができる。中でも本発明の場合、結晶性が高い方が好ましく、この観点から、ポリ（Ｌ−乳酸）を用いるのが好ましい。
但し、ここでいうポリ（Ｌ−乳酸）は、理想的にはＬ−乳酸１００％からなるポリマーであるが、重合に際し不可避的に異なる乳酸が含まれる可能性があるため、Ｌ−乳酸を９８％以上含むものである。
【０００９】
上記混合体としては、Ｄ−乳酸（Ｄ体）とＬ−乳酸（Ｌ体）との構成比が、Ｌ体：Ｄ体＝１００：０〜９０：１０、もしくは、Ｌ体：Ｄ体＝０：１００〜１０：９０であることが好ましい。Ｄ体とＬ体との構成比が、この範囲内であれば、得られる成形品の耐熱性が高く、用途が制限されることがない。中でも好ましくは、Ｌ体：Ｄ体＝９９．５：０．５〜９４：６、もしくは、Ｌ体：Ｄ体＝０．５：９９．５〜６：９４である。
なお、Ｌ体とＤ体との共重合比が異なるポリ乳酸をブレンドしてもよい。この場合、複数のポリ乳酸のＬ体とＤ体との共重合比の平均値が上記範囲内に入るようにすればよい。Ｌ体とＤ体のホモポリマーと、共重合体をブレンドすることにより、ブリードのし難さと耐熱性の発現とのバランスをとることができる。
【００１０】
ポリ乳酸の重合法としては、縮合重合法、開環重合法、その他公知の重合方法を採用することができる。例えば縮合重合法では、Ｌ−乳酸またはＤ−乳酸、あるいはこれらの混合物等を直接脱水縮合重合して任意の組成を有するポリ乳酸を得ることができる。また、開環重合法（ラクチド法）では、乳酸の環状二量体であるラクチドを、必要に応じて重合調節剤等を用いながら、適当な触媒を使用して任意の組成、結晶性を有するポリ乳酸を得ることができる。ラクチドには、Ｌ−乳酸の二量体であるＬ−ラクチド、Ｄ−乳酸の二量体であるＤ−ラクチド、或いはＬ−乳酸とＤ−乳酸からなるＤＬ−ラクチドがあり、これらを必要に応じて混合して重合することにより任意の組成、任意の結晶性を有するポリ乳酸を得ることができる。
【００１１】
本発明に用いられるポリ乳酸は、重量平均分子量が５万〜４０万の範囲であることが好ましく、さらに好ましくは１０万〜２５万の範囲である。ポリ乳酸の重量平均分子量が５万以上であれば機械物性や耐熱性等の実用物性を確保することができ、４０万以下であれば溶融粘度が高過ぎて成形加工性が劣るようになることがない。
【００１２】
好ましく使用される市販のポリ乳酸としては、例えば（株）島津製作所製の商品名「ラクティ」シリーズ、三井化学（株）製の商品名「レイシア」シリーズ、カーギル・ダウ社製の商品名「Nature Works」シリーズ等を挙げることができるが、これに限定されるものではない。
【００１３】
本発明では、ポリ乳酸系樹脂層の樹脂成分が、（Ａ）ポリ乳酸３０〜９５質量％と、（Ｂ）ポリ乳酸およびジオール・ジカルボン酸の共重合体７０〜５質量％とからなることが好ましい。（Ｂ）共重合体を使用することにより、ポリ乳酸系樹脂層に柔軟性を付与し、積層樹脂フィルムの耐衝撃性を高めることができる。
【００１４】
（Ｂ）共重合体を構成するポリ乳酸は、Ｌ−乳酸、Ｄ−乳酸、ＤＬ−乳酸のいずれかであればよいが、（Ａ）のポリ乳酸の構造単位と同じ構造のものが特に好ましい。
【００１５】
他方、ジオール・ジカルボン酸のジオール成分は、特に限定するものではないが、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール等の直鎖状ジオール、プロピレングリコール、１，２−ブタンジオール、１，３−ブタンジオール、１，２−ペンタンジオール、１，３−ペンタンジオール、１，４−ペンタンジオール、２，３−ペンタンジオール、２，４−ペンタンジオール、１，２−ヘキサンジオール、１，３−ヘキサンジオール、１，４−ヘキサンジオール、１，５−ヘキサンジオール等の分岐鎖状ジオール、ポリエチレングリコール、ポリプロピレングリコール、ポリブチレングリコール、テトラメチレングリコール等のポリオールを挙げることができ、中でもプロピレングリコールが好ましい。
【００１６】
ジオール・ジカルボン酸のジカルボン酸成分は、特に限定するものではないが、コハク酸、アジピン酸、スベリン酸、アゼライン酸、セバシン酸、ノナンジカルボン酸、デカンジカルボン酸、マレイン酸、フマル酸、シトラコン酸、ドデカンジカルボン酸、シクロヘキサンジカルボン酸等の直鎖状ジカルボン酸、メチルコハク酸、ジメチルコハク酸、エチルコハク酸、２−メチルグルタル酸、２−エチルグルタル酸、３−メチルグルタル酸、３−エチルグルタル酸、２−メチルアジピン酸、２−エチルアジピン酸、３−メチルアジピン酸、３−エチルアジピン酸、メチルグルタル酸等の分岐状ジカルボン酸、フタル酸、イソフタル酸、テレフタル酸、ヘキサハイドロフタル酸、ナフタレンジカルボン酸、無水フタル酸、ビスフェノールＡ、ビフェノール等の芳香族ジカルボン酸を挙げることができ、中でもコハク酸が好ましい。
【００１７】
本発明において、ポリ乳酸系樹脂層の樹脂成分は、（Ａ）ポリ乳酸４０〜８５質量％と、（Ｂ）ポリ乳酸およびジオール・ジカルボン酸の共重合体６０〜１５質量％とからなることがさらに好ましい。
【００１８】
また本発明では、ポリ乳酸系樹脂層の樹脂成分１００質量部に対して、グリセリンジアセトモノエステル０．２〜１０質量部を含有してなることがさらに好ましい。該グリセリンジアセトモノエステルは、前記（Ｂ）共重合体の分散剤として機能し、得られる積層樹脂フィルムの耐衝撃性を高めるとともに、前記（Ｂ）共重合体の分散不良によるフィッシュアイやブツを防止し、外観性も向上する。
【００１９】
グリセリンジアセトモノエステルとしては、上記の効果に加え、相溶性や生分解性の観点から、分子量２，０００以下、例えば５００〜１，０００の１種類或いは２種類以上の組合わせからなるものが好ましい。モノエステル部分としては、炭素数５〜２０の直鎖または分岐のアルキレン基を有するものが好ましい。
【００２０】
本発明において、ポリ乳酸系樹脂層の樹脂成分１００質量部に対して、グリセリンジアセトモノエステル０．５〜５質量部を含有してなることがとくに好ましい。
【００２１】
（オレフィン系樹脂層）
本発明におけるオレフィン系樹脂層の樹脂成分としては、例えば、エチレン、プロピレン、ブテン−１、４−メチルペンテン−１等のオレフィンの単独重合体、またはこれらのオレフィンを主体とする共重合体が挙げられる。該共重合体に用いるコモノマーとしては、炭素数２〜１０のα−オレフィン、例えば、エチレン、プロピレン、ブテン−１、ヘキセン−１、４−メチルペンテン−１、３−メチルペンテン−１、オクテン−１等が挙げられる。
これらの樹脂成分は、上記モノマーを通常の方法によって重合することにより合成され、その際に使用される触媒としては、チーグラー・ナッタ系触媒やメタロセン系触媒等が挙げられる。
【００２２】
本発明におけるオレフィン系樹脂層の樹脂成分の好ましい例としては、低密度ポリエチレン系樹脂（ＬＤＰＥ）、ポリプロピレン系樹脂が挙げられる。なお、上記各樹脂は、エチレンもしくはプロピレンの単独重合体以外にも、上記で例示したコモノマーを本発明の効果が損なわれない範囲において配合することもできる。
本発明におけるオレフィン系樹脂層のポリエチレン系樹脂成分の１９０℃、２１．１８Ｎ荷重下のＭＦＲは、好ましくは０．５〜１５ｇ／１０分、より好ましくは１〜１０ｇ／１０分である。又、ポリプロピレン系樹脂成分の２３０℃、２１．１８Ｎ荷重下のＭＦＲは、好ましくは０．５〜１５ｇ／１０分、より好ましくは１〜１０ｇ／１０分である。
【００２３】
なお本発明において、ポリ乳酸系樹脂層および／またはポリオレフィン系樹脂層には、必要に応じて公知の紫外線吸収剤、滑剤、抗酸化剤等を添加することもできる。またポリオレフィン系樹脂層はポリ乳酸系樹脂層の両面に設けられるが、ポリオレフィン系樹脂層は両面において同じあるいは異なっていてもよい。
【００２４】
（多層押出機）
本発明における多層押出機は、とくに制限されず、公知の多層押出機を使用することができる。一般的に多層押出機は、フィードブロックあるいはマルチマニホールドダイを用い、複数の樹脂をＴダイより同時に押し出す機構を有している。
本発明では、ポリ乳酸系樹脂層の押出温度は、１６０〜２１０℃が好ましく、ポリオレフィン系樹脂層の押出温度は、１７０〜２２０℃が好ましい。フィードブロックを用いる場合、フィードブロック温度は１８０〜２２０℃が好ましく、Ｔダイ温度は、１８０〜２２０℃が好ましい。
本発明の積層樹脂フィルムにおいて、ポリ乳酸系樹脂層の厚さは３０〜２００μｍ、好ましくは５０〜１００μｍ、ポリオレフィン系樹脂層の厚さは５〜８０μｍ、好ましくは２０〜５０μｍである。
【００２５】
上記のようにして得られた本発明の積層樹脂フィルムは、ポリ乳酸系樹脂層からポリオレフィン系樹脂層を容易に剥離することができる。したがって、ポリオレフィン系樹脂層は、使用時に剥して使用する、ポリ乳酸系樹脂層の保護フィルムとなり得る。
【実施例】
【００２６】
以下、本発明を実施例および比較例によりさらに説明するが、本発明はこれらの例に限定されるものではない。
【００２７】
実施例および比較例で使用した各種成分を以下に示す。
・ポリ乳酸（１）：三井化学製、商品名  ＬＡＣＥＡ  Ｈ−４４０、重量平均分子量２１万、Ｌ体／Ｄ体＝９６／４、融点１５５℃。
・ポリ乳酸（２）：三井化学製、商品名  ＬＡＣＥＡ  Ｈ−４００、重量平均分子量２２万、Ｌ体／Ｄ体＝９８／２、融点１６５℃。
・ポリ乳酸およびジオール・ジカルボン酸の共重合体（１）：大日本インキ化学工業製、商品名  プラメートＰＤ−３５０、ポリ乳酸／プロピレングリコール・コハク酸＝５０／５０（ｗｔ％）、プロピレングリコール／コハク酸＝５１／４９（ｍｏｌ％）、重量平均分子量６万。）
・ポリ乳酸およびジオール・ジカルボン酸の共重合体（２）：大日本インキ化学工業製、商品名  プラメートＰＤ−１５０、ポリ乳酸／プロピレングリコール・セバシン酸＝５１／４９（ｗｔ％）、重量平均分子量１０万。
・グリセリンジアセトモノエステルマスターバッチ：理研ビタミン社製、商品名  ＧＰＲ−０４３、ポリ乳酸樹脂のグリセリンジアセトモノエステル２０％マスターバッチ、ポリ乳酸樹脂／グリセリンジアセトモノエステル＝８０／２０（ｗｔ％）、酢酸／直鎖カルボン酸／グリセリン＝２／１／１（ｍｏｌ％）、直鎖カルボン酸の平均構造はＣ7Ｈ15ＣＯＯＨ。分散剤。
・ＬＤＰＥ：低密度ポリエチレン、東ソー（株）製、商品名  ペトロセン３３９、ＭＦＲ値＝３ｇ／１０分（２３０℃、２１．１８Ｎ荷重）、融点＝１１３℃。
・ＰＰ：プロピレンとエチレンのランダム共重合体、出光興産社製、商品名  Ｆ−７３０ＮＶ、ＭＦＲ値＝６．５ｇ／１０分（２３０℃、２１．１８Ｎ荷重）、融点＝１３７℃、エチレン単位＝３．４質量％。
・ＬＤＰＥフィルム（比較例６〜８）：低密度ポリエチレン（東ソー（株）製、商品名  ペトロセン３３９、ＭＦＲ値＝３ｇ／１０分）を４０ｍｍ押出機〔（株）池貝製、〕を用いて、３５ｍｍ厚に製膜したフィルム。
【００２８】
実施例１
多層押出機〔（株）池貝製、４０ｍｍ押出機（主層用）にＴダイ方式のフィードブロックを装着し、サイドに３０ｍｍ押出機（副層用）２台を取り付けた多層押出機〕を用いて、下記配合のポリ乳酸系樹脂層（主層）を厚さ８０μｍとして、その両面にＬＤＰＥ（副層）を厚さ３５μｍとして多層押出成形し、積層樹脂フィルムを製膜した。
多層押出条件は、主層用押出機（４０ｍｍ押出機）のバレル温度：Ｃ１〜Ｃ４＝１６０℃〜１９０℃、スクリュー回転：６０ｒｐｍ、副層用押出機（３０ｍｍ押出機）のバレル温度：Ｃ１〜Ｃ４＝１７０℃〜１９０℃、スクリュー回転：３０ｒｐｍ、フィードブロック温度：２１０℃、Ｔダイ（６００ｍｍ幅）温度：２００℃で行った。
ポリ乳酸系樹脂層の配合は、ポリ乳酸（１）を５０質量部、ポリ乳酸およびジオール・ジカルボン酸の共重合体（１）を５０質量部、グリセリンジアセトモノエステルマスターバッチを５質量部（グリセリンジアセトモノエステルとして１質量部）とした。
【００２９】
得られた積層樹脂フィルムについて、下記の評価を行った。
（１）プレートアウト性
押出機のダイスから出た溶融樹脂は、金属ロール（シボロール）とゴムロールに挟まれ冷却されるが、金属ロール（シボロール）の汚染状況を目視で観察し、下記の基準により評価した。
・プレートアウト性の評価基準
○：全く汚染されていない。
△：汚染されているが製品に影響が出るレベルではない。
×：汚染がひどく製品に影響が出るレベルである。
【００３０】
（２）押出機ダイスのメヤニ
押出機ダイスのリップ口の汚染状況を目視で観察し、下記の基準により評価した。
・メヤニの評価基準
○：全く汚染されていない。
△: 汚染されているが製品に影響が出るレベルではない。
×：汚染がひどく製品に影響が出るレベルである。
【００３１】
（３）押出機ダイスからのミスト（発煙性）
押出機ダイスからの発煙性の状況を目視で観察し、下記の基準により評価した。
・発煙性の評価基準
○：発煙が全く発生しない。
△：発煙が発生しているが生産に影響するレベルではない。
×：発煙が大きく生産できないレベルである。
【００３２】
（４）製膜性（耳トリミング性）
６００ｍｍ幅のＴダイから押出された積層樹脂フィルムをロール冷却後、巾３０ｃｍに耳カッターでスリットして積層樹脂フィルムを巻き取り機で巻き取ったが、両側の耳についても、耳巻き取り機で巻き取った。耳カッター、耳巻き取りの状況を目視で観察し、耳トリミング性を下記の基準により評価した。
・耳トリミング性の評価基準
○：耳巻き取りのトラブルがなく、生産する上で問題ない。
△：耳巻き取りのトラブルが時々あり、生産する上でやや問題がある。
×：耳巻き取りのトラブルが多発し、耳巻取りが出来きず生産出来ない。
【００３３】
（５）外観性（フィッシュアイ、ブツ）
積層樹脂フィルムの両面のＬＤＰＥを剥したポリ乳酸系樹脂フィルムについて、フィッシュアイ、ブツを目視で観察し、下記の基準により評価した。
・外観性の評価基準
○：フィッシュアイ、ブツが全くない。
△：フィッシュアイ、ブツが少しある。
×：フィッシュアイ、ブツが多い。
【００３４】
（６）耐衝撃性
ＡＳＴＭ  Ｄ−１７９０に準じ耐衝撃性を測定した。測定温度は、２３℃で行い、下記の基準により評価した。
・耐衝撃性の評価基準
○：１０回の耐衝撃試験において割れが無い。
△：１０回の耐衝撃試験において１以上または９以下の割れがある。
×：１０回の耐衝撃試験において全て割れる。
【００３５】
（７）ヘーズ
ＪＩＳ Ｋ ７１３６にしたがい、濁度計〔日本電色工業（株）  ＮＤＨ２０００〕を用いて測定した。
【００３６】
評価結果を表１に示す。
【００３７】
実施例２
実施例１において、グリセリンジアセトモノエステルマスターバッチを使用しなかったこと以外は、実施例１を繰り返した。結果を表１に示す。
【００３８】
実施例３
実施例１において、共重合体（１）およびグリセリンジアセトモノエステルマスターバッチを使用せず、ポリ乳酸（１）の配合量を１００質量部に変更したこと以外は、実施例１を繰り返した。結果を表１に示す。
【００３９】
実施例４
実施例１において、ＬＤＰＥの替わりにＰＰを用い、ポリ乳酸（１）の配合量を８０質量部に、共重合体（１）の配合量を２０質量部に変更したこと以外は、実施例１を繰り返した。結果を表１に示す。
なお、多層押出条件は、主層用押出機（４０ｍｍ押出機）のバレル温度：Ｃ１〜Ｃ４＝１９０℃〜２２０℃、スクリュー回転：６０ｒｐｍ、副層用押出機（３０ｍｍ押出機）のバレル温度：Ｃ１〜Ｃ４＝１９０℃〜２２０℃、スクリュー回転：３０ｒｐｍ、フィードブロック温度：２２０℃、Ｔダイ（６００ｍｍ幅）温度：２１０℃で行った。
【００４０】
実施例５
実施例１において、ポリ乳酸（１）の配合量を２０質量部に、共重合体（１）の配合量を８０質量部に、グリセリンジアセトモノエステルマスターバッチの配合量を１０質量部に変更したこと以外は、実施例１を繰り返した。結果を表１に示す。
【００４１】
実施例６
実施例１において、ポリ乳酸（１）をポリ乳酸（２）に変更したこと以外は、実施例１を繰り返した。結果を表２に示す。
【００４２】
実施例７
実施例６において、グリセリンジアセトモノエステルマスターバッチを使用しなかったこと以外は、実施例６を繰り返した。結果を表２に示す。
【００４３】
実施例８
実施例１において、共重合体（１）を共重合体（２）に変更したこと以外は、実施例１を繰り返した。結果を表２に示す。
【００４４】
比較例１
押出機〔（株）池貝製、４０ｍｍ押出機〕を用いて、下記配合のポリ乳酸系樹脂層を厚さ８０μｍとして押出成形し、樹脂フィルムを製膜した。
押出条件は、押出機（４０ｍｍ押出機）のバレル温度：Ｃ１〜Ｃ４＝１８０℃〜１９０℃、スクリュー回転：５０ｒｐｍ、Ｔダイ（６００ｍｍ幅）温度：２００℃で行った。
ポリ乳酸系樹脂層の配合は、ポリ乳酸（１）を５０質量部、ポリ乳酸およびジオール・ジカルボン酸の共重合体（１）を５０質量部、グリセリンジアセトモノエステルマスターバッチを５質量部（グリセリンジアセトモノエステルとして１質量部）とした。
実施例１と同様の評価を行った。結果を表３に示す。
【００４５】
比較例２
比較例１において、グリセリンジアセトモノエステルマスターバッチを使用しなかったこと以外は、比較例１を繰り返した。結果を表３に示す。
【００４６】
比較例３
比較例１において、共重合体（１）およびグリセリンジアセトモノエステルマスターバッチを使用せず、ポリ乳酸（１）の配合量を１００質量部に変更したこと以外は、比較例１を繰り返した。結果を表３に示す。
【００４７】
比較例４
比較例１において、ポリ乳酸（１）の配合量を８０質量部に、共重合体（１）の配合量を２０質量部に変更したこと以外は、比較例１を繰り返した。結果を表３に示す。
【００４８】
比較例５
比較例１において、ポリ乳酸（１）の配合量を２０質量部に、共重合体（１）の配合量を８０質量部に変更したこと以外は、比較例１を繰り返した。結果を表３に示す。
【００４９】
比較例６
押出機〔（株）池貝製、４０ｍｍ押出機〕を用いて、下記配合のポリ乳酸系樹脂層を厚さ８０μｍとして押出成形し、その両面に、繰り出したＬＤＰＥフィルムをラミネートし、積層樹脂フィルムを製膜した。
押出条件は、押出機（４０ｍｍ押出機）のバレル温度：Ｃ１〜Ｃ４＝１８０℃〜１９０℃、スクリュー回転：５０ｒｐｍ、Ｔダイ（６００ｍｍ幅）温度：２００℃で行った。
ポリ乳酸系樹脂層の配合は、ポリ乳酸（１）を５０質量部、ポリ乳酸およびジオール・ジカルボン酸の共重合体（１）を５０質量部、グリセリンジアセトモノエステルマスターバッチを５質量部（グリセリンジアセトモノエステルとして１質量部）とした。
実施例１と同様の評価を行った。結果を表４に示す。
【００５０】
比較例７
比較例６において、グリセリンジアセトモノエステルマスターバッチを使用しなかったこと以外は、比較例６を繰り返した。結果を表４に示す。
【００５１】
比較例８
比較例６において、ポリ乳酸（１）の配合量を２０質量部に、共重合体（１）の配合量を８０質量部に変更したこと以外は、比較例６を繰り返した。結果を表４に示す。
【００５２】
【表１】
0004955469.tif 000002
【００５３】
【表２】
0004955469.tif 000003
【００５４】
【表３】
0004955469.tif 000004
【００５５】
【表４】
0004955469.tif 000005
【００５６】
表１〜４の結果から、以下の事項が導き出される。
・実施例１は、ポリ乳酸系樹脂層と両面に積層されてなるポリオレフィン系樹脂層が、多層押出機を用いて押し出されて積層されてなり、また、ポリ乳酸およびジオール・ジカルボン酸の共重合体およびポリ乳酸およびプロピレングリコール・コハク酸の共重合体を適切量でもって配合しているので、プレートアウトによるロール汚染、ダイスのメヤニ、ダイスからのミスト（発煙）がなく、製膜性（耳のトリミング性）が良好で、外観性（フィッシュアイ、ブツ）、耐衝撃性、透明性（ヘーズ）に優れる積層樹脂フィルムを提供することができる。
なお、外観性（フィッシュアイ、ブツ）、耐衝撃性（２３℃）、ヘーズは、両面のＬＤＰＥを剥したポリ乳酸系樹脂フィルムでの評価である。
・実施例２は、グリセリンジアセトモノエステルマスターバッチを使用しなかった例であり、外観性（フィシュアイ、ブツ）が、△評価になった。それ以外の性能は良好であった。
・実施例３は、共重合体（１）およびグリセリンジアセトモノエステルマスターバッチを使用せず、ポリ乳酸（１）の配合量を１００質量部に変更した例であり、耐衝撃性（２３℃）が、△評価になった。それ以外の性能は良好であった。
・実施例４は、ＬＤＰＥの替わりにＰＰを用い、ポリ乳酸（１）の配合量を８０質量部に、共重合体（１）の配合量を２０質量部に変更した例であり、実施例１と同様の性能を示した。
・実施例５は、ポリ乳酸（１）の配合量を２０質量部に、共重合体（１）の配合量を８０質量部に、グリセリンジアセトモノエステルマスターバッチの配合量を１０質量部に変更した例であり、外観性（フィシュアイ、ブツ）が、△評価になった。
・実施例６は、ポリ乳酸（１）をポリ乳酸（２）に変更した例であり、実施例１と同様の性能を示した。
・実施例７は、グリセリンジアセトモノエステルマスターバッチを使用しなかった例であり、外観性（フィシュアイ、ブツ）が、△評価になった。それ以外の性能は良好であった。
・実施例８は、共重合体（１）を共重合体（２）に変更した例であり、ヘーズがやや悪化した。
【００５７】
・比較例１は、実施例１のポリ乳酸系樹脂層を単層押出しした例である。プレートアウト性（ロール汚染）、メヤニ（押出機ダイス）、ダイスからのミスト（発煙性）は、×評価であった。製膜性（トリミング性）は、△評価であった。ヘーズもやや悪化した。
・比較例２は、実施例２のポリ乳酸系樹脂層を単層押出しした例である。プレートアウト性（ロール汚染）、メヤニ（押出機ダイス）、ダイスからのミスト（発煙性）は、×評価であった。製膜性（トリミング性）、外観性（フィッシャイ、ブツ）は、△評価であった。ヘーズもやや悪化した。
・比較例３は、実施例３のポリ乳酸系樹脂層を単層押出しした例である。製膜性（耳トリミング性）が×評価、耐衝撃性（２３℃）が△評価であった。ヘーズもやや悪化した。
・比較例４は、実施例４のポリ乳酸系樹脂層を単層押出しした例である。製膜性（耳トリミング性）が、×評価、プレートアウト性（ロール汚染）、メヤニ（押出機ダイス）、ダイスからのミスト（発煙性）が△評価であった。ヘーズもやや悪化した。
・比較例５は、実施例５のポリ乳酸系樹脂層を単層押出しした例である。プレートアウト性（ロール汚染）、メヤニ（押出機ダイス）、ダイスからのミスト（発煙性）は、×評価、外観性（フィシュアイ、ブツ）が、△評価であった。ヘーズもやや悪化した。
・比較例６は、実施例１のポリ乳酸系樹脂層を中間層とし、両面をＬＤＰＥフィルムで押出ラミネートした例である。プレートアウト性（ロール汚染）、メヤニ（押出機ダイス）、ダイスからのミスト（発煙性）は、×評価であった。ヘーズもやや悪化した。
・比較例７は、実施例２のポリ乳酸系樹脂層の配合を中間層とし、両面をＬＤＰＥフィルムで押出ラミネートした例である。プレートアウト性（ロール汚染）、メヤニ（押出機ダイス）、ダイスからのミスト（発煙性）は、×評価であった。外観性（フィッシャイ、ブツ）は、△評価であった。ヘーズもやや悪化した。
・比較例８は、実施例５のポリ乳酸系樹脂層を中間層とし、両面をＬＤＰＥフィルムで押出ラミネートした例である。プレートアウト性（ロール汚染）、メヤニ（押出機ダイス）、ダイスからのミスト（発煙性）は、×評価であった。外観性（フィッシャイ、ブツ）は、△評価であった。ヘーズもやや悪化した。
【００５８】
上記各実施例で作製した積層樹脂フィルムは、ポリ乳酸系樹脂層からポリオレフィン系樹脂層を容易に剥離することができた。したがって、ポリオレフィン系樹脂層は、使用時に剥して使用する、ポリ乳酸系樹脂層の保護フィルムとなり得ることが確認された。保護フィルムが取り除かれたポリ乳酸系樹脂層からなるフィルムは、粘着剤層を適宜設ける等して、ステッカーのようなラベル材料として有用である。
【産業上の利用可能性】
【００５９】
本発明の積層樹脂フィルムは、生分解性を有するとともに、プレートアウトによるロール汚染、ダイスのメヤニ、ダイスからのミスト（発煙）がなく、製膜性（耳のトリミング性）が良好で、外観性（フィッシュアイ、ブツ）、耐衝撃性、透明性（ヘーズ）に優れているので、各種包装材料、農業用資材、とくに上記のようなラベル材料としてとくに有用である。